(57)【特許請求の範囲】
【請求項１】
合成樹脂又はゴム製階段用被覆部材において、エッジ部分が階段の段に平行な複数の凸状部で構成され、その凸状部分が他の部分と異なった色の被覆層を有する階段用被覆部材の製造方法において、平坦な合成樹脂シート類を、凸状部形成用の凹凸をロール面に形成したエンボスロールで押圧する際に、リボン状フィルムよりなる被覆層をエンボスロールの凹部に供給して、エンボスと同時に凸状部にリボン状フィルムよりなる被覆層を積層することを特徴とする階段用被覆部材の製造方法。
【発明の詳細な説明】
【０００１】
【発明の属する技術分野】
本発明は、駅、商業用ビル、ホテル、マンションなどの階段に用いる階段用被覆部材の製造方法に関する。
【０００２】
【従来の技術】
駅などの階段におけるエッジ部分にはコンクリートに溝を切り、この溝にすべり止めのゴム部材を埋め込んだものを見かける。またホテルやマンションの階段ではコンクリートなどの下地上に階段用被覆部材を適用して仕上げ加工が施されるケースが多い。このような場合、この階段用被覆部材全体にエンボス加工を施したものが存在するが、エンボスの凸状部を色違いとした製品を見ることはない。
【０００３】
階段用被覆部材の使用は、外見を良くするという狙いとすべり止めという狙いがある。とくに階段用被覆部材のエッジ部分は段差の存在を充分歩行者に認識させるという狙いもある。
【０００４】
【発明が解決しようとする課題】
そこで、本発明の目的は、エッジ部分が他の部分と異なった色の被覆層を設けた階段用被覆部材の製造方法を提供する点にある。
【０００５】
【課題を解決するための手段】
本発明は、合成樹脂又はゴム製階段用被覆部材において、エッジ部分が階段の段に平行な複数の凸状部で構成され、その凸状部分が他の部分と異なった色の被覆層を有する階段用被覆部材の新規な製造方法である。
【０００６】
すなわち、本発明は、前記方法において平坦な合成樹脂シート類を、凸状部形成用の凹凸をロール面に形成したエンボスロールで押圧する際に、リボン状フィルムよりなる被覆層をエンボスロールの凹部に供給して、エンボスと同時に凸状部にリボン状フィルムよりなる被覆層を積層することを特徴とする階段用被覆部材の製造方法に関する。
【０００７】
前記合成樹脂シート類としては、合成樹脂シートと寸法安定化層との積層体あるいは異種の合成樹脂シートとの積層体などを挙げることができる。前記寸法安定化層としては、ガラス繊維などの無機繊維や合成繊維あるいは天然繊維などの有機繊維よりなる不職布あるいは織布よりなる層を挙げることができる。また異種の合成樹脂シートとしては、導電性合成樹脂シートあるいは帯電防止性合成樹脂シートなどを挙げることができる。
【０００８】
本発明においては、（１）エッジ部分の延長部分が折り曲げられていない状態の階段用被覆部材の断面図において、前記エッジ部分の被覆層を削除した形状のものを押出成形する工程と（２）前記押出成形物が冷却しないうちに前記被覆層に相当する部材を所定個所に積層する工程を用いることができる。
【０００９】
前記被覆層の厚みは、０．３〜２ｍｍ程度とすることが好ましい。０．３ｍｍより厚みが薄いと塗料層を設けた場合のように割と短期間に被覆層が摩滅してしまい好ましくない。２ｍｍより厚くしても、これが摩滅する間に他の部分が破損または摩滅するので、あまり意味がない。
【００１０】
前記合成樹脂又はゴムとしては、ポリ塩化ビニル、塩化ビニル／酢酸ビニル共重合体などの塩化ビニル系樹脂；ポリエチレン、ポリプロピレンなどのポリオレフィン；ＳＢＲ、ＮＢＲなどの合成ゴムあるいは天然ゴムなどを挙げることができるが、ある程度の弾性があり、すべり止めの役割を果たせるような性質をもつものが好ましい。
【００１１】
以下に図面を参照して、本発明を詳述する。
図１は、本発明の階段用被覆部材の１例を示す断面図であり、１は階段平坦面対応部であり、エッジ部分には階段の段に平行な三本の凸状部２が設けられており、３は階段垂直面対応部であり、４は階段平坦面対応部１とは色違いの被覆層である。
【００１２】
図２は、図１の階段垂直面対応部３が折り曲げ加工される前の状態の階段用被覆部材中間体を示す断面図である。
【００１３】
図３は、図２の被覆層４を形成する前段階のものの断面図であり、通常シートをエンボスすることによりまたは、この形状の金型から押出成形することにより、図３の断面をもつ素材を得る。
【００１４】
【実施例】
以下に実施例を挙げて本発明を説明するが、本発明はこれにより何ら限定されるものではない。
【００１５】
実施例１
ポリ塩化ビニル樹脂１００重量部、ＤＯＰ４０重量部、炭酸カルシウム粉末５０重量部、安定剤２重量部、グレー用着色剤３重量部よりなるグレー色ポリ塩化ビニル系組成物を、押出成形機により混練、押出成形し、ついで図４に示すようにエンボス加工を行ない（図３の形状になる）、同時にエンボスロール６を利用して前記ポリ塩化ビニル製組成物と同一の成分割合ではあるが着色剤として黄色系のものを用いた黄色ポリ塩化ビニル組成物よりなる厚さ０．５ｍｍ、幅１０ｍｍのリボン状フィルム５、５、５を積層して熱溶着し、図２に示す断面をもつ本発明にかかる階段用被覆部材中間体１２を得た。これを通常の方法で曲げ加工を施し、図１に示す断面をもつ本発明にかかる階段用被覆部材１４を製造した。
【００１６】
以下に実施態様項を示す。
１．  合成樹脂又はゴム製階段用被覆部材において、エッジ部分が階段の段に平行な複数の凸状部で構成され、その凸状部分が他の部分と異なった色の被覆層を有することを特徴とする階段用被覆部材。
２．  エッジ部分の延長部分がほぼ９０°に折り曲げられているものである前項１記載の階段用被覆部材。
３．  平坦な合成樹脂シート類を、凸状部形成用の凹凸をロール面に形成したエンボスロールで押圧する際に、被覆層をエンボスロールの凹部に供給して、エンボスと同時に被覆層を積層することを特徴とする段階用被覆部材の製造方法。
４．  （１）エッジ部分の延長部分が折り曲げられていない状態の階段用被覆部材の断面図において、前記エッジ部分の被覆層を削除した形状のものを押出成形する工程と（２）前記押出成形物が冷却しないうちに前記被覆層に相当する部材を所定個所に積層する工程よりなることを特徴とする階段用被覆部材の製造方法。
５．  平坦な合成樹脂シート類を、凸状部形成用の凹凸をロール用に形成したエンボスロールで押圧する際に、被覆層をエンボスロールの凹部に供給して、エンボスと同時に被覆層を積層する工程とエッジ部分の延長部分をほぼ９０°に折り曲げる工程とよりなることを特徴とする階段用被覆部材の製造方法。
６．  前記合成樹脂シート類が合成樹脂シートの裏面に寸法安定化層（例えば、ガラス繊維などの無機繊維や合成繊維あるいは天然繊維などの有機繊維よりなる不織布または織布よりなる層）あるいは異種の合成樹脂シート（例えば導電性合成樹脂シートあるいは帯電防止性合成樹脂シートなど）が積層されたものである前記５記載の階段用被覆部材の製造方法。
７．  （１）エッジ部分の延長部分が折り曲げられていない状態の階段用被覆部材の断面図において、前記エッジ部分の被覆層を削除した形状のものを押出成形する工程と（２）前記押出成形物が冷却しないうちに前記被覆層に相当する部材を所定個所に積層する工程（３）前記エッジ部分の延長部分をほぼ９０°に折り曲げる工程、よりなることを特徴とする階段用被覆部材の製造方法。
【００１７】
【効果】
本発明により、エッジ部分が他の部分と異なった色の被覆層を設けた新規な階段用被覆部材の製造方法を提供することができた。
また、本発明の製造方法によれば、前記被覆層は厚みが０．３ｍｍ以上のものとすることができるので、塗装したものと比べて長期間安定した被覆層を形成することができると共に、製造スピードが早く、コスト的に有利であるのみならず、合成樹脂シート類の物性にいろいろの機能をもたせることが可能である。
【図面の簡単な説明】
【図１】  本発明の１例である階段用被覆部材の断面図である。
【図２】  本発明の階段用被覆部材中間体の１例を示す断面図である。
【図３】  本発明の階段用被覆部材のための素材の１例を示す断面図である。
【図４】  本発明実施例の積層装置により、階段用被覆部材のための素材にリボン状フィルムを積層、熱溶着している態様を示す斜視図である。
【符号の説明】
１  本発明の階段平坦面対応部
２  凸状部
３  階段垂直面対応部
４  階段平坦面対応部とは色違いの被覆層
５  リボン状フィルム
６ エンボスロール
１１  押出成形された素材
１２  本発明の階段用被覆部材中間体
１４  本発明の階段用被覆部材
【図１】
0004020518.tif 000002
【図２】
0004020518.tif 000003
【図３】
0004020518.tif 000004
【図４】
0004020518.tif 000005